(57)【要約】【課題】化学物質管理促進法（ＲＴＲ法）該当せずかつ分解し易く分散性が良好な界面活性剤を用いた電気化学デバイス用ガス拡散層の製造方法それに使用される混合体を提供すること。【解決手段】平均分子量が１６７０、エチレンオキサイド（ＥＯ）含有率が４０ｗｔ％であるポリエチレングリコール−ポリプロピレングリコール−ポリエチレングリコールブロックコポリマーからなる界面活性剤と、ＰＴＦＥ粒子を水に分散させた分散液を調製する第１工程と、炭素粒子と上記分散液を混練りして粘土状の混合物を調製する第２工程と、金属製メッシュに上記混合物を保持させた薄板状の成型体を形成する第３工程と、この成型体を１３０℃以上、１８０℃以下の温度で加熱し水を蒸発させ成型体を乾燥させる第４工程と、乾燥された成型体を３２０℃以上、３６０℃以下の温度で加熱して界面活性剤を分解させる第５工程を有する。【選択図】図１
2010176947.tif 000002
【特許請求の範囲】
【請求項１】
ポリエチレングリコール−ポリプロピレングリコール−ポリエチレングリコールブロ
ックコポリマーからなる界面活性剤と撥水性樹脂粒子を水に分散させた分散液を調製す
る第１工程と、
炭素粒子と前記分散液を混練りした混合物を調製する第２工程と、
前記混合物を薄板状とした成型体を形成する第３工程と、
前記成型体を加熱し前記水を蒸発させ前記成型体を乾燥させる第４工程と、
乾燥された前記成型体を加熱して前記界面活性剤を分解させる第５工程と
を有する、電気化学デバイス用ガス拡散層の製造方法。
【請求項２】
前記界面活性剤の平均分子量が１６７０であり、エチレンオキサイド含有率が４０ｗｔ％である、請求項１に記載の電気化学デバイス用ガス拡散層の製造方法。
【請求項３】
前記第４工程における加熱温度が１３０℃以上、１８０℃以下である、請求項１に記載の電気化学デバイス用ガス拡散層の製造方法。
【請求項４】
前記第５工程における加熱温度が３２０℃以上、３６０℃以下である、請求項１に記載の電気化学デバイス用ガス拡散層の製造方法。
【請求項５】
前記撥水性樹脂粒子がＰＴＦＥ粒子である、請求項４に記載の電気化学デバイス用ガス拡散層の製造方法。
【請求項６】
前記第３工程において、多孔性の基体に前記混合物を保持させ前記成型体を形成する、請求項１に記載の電気化学デバイス用ガス拡散層の製造方法。
【請求項７】
前記基体が金属製メッシュである、請求項６に記載の電気化学デバイス用ガス拡散層の製造方法。
【請求項８】
炭素粒子と、
撥水性樹脂粒子と、
ポリエチレングリコール−ポリプロピレングリコール−ポリエチレングリコールブロ
ックコポリマーからなる界面活性剤と
が水を分散媒として混練された、電気化学デバイス用ガス拡散層の製造に使用される混合体。
【請求項９】
前記界面活性剤の平均分子量が１６７０であり、エチレンオキサイド含有率が４０ｗｔ％である、請求項８に記載の混合体。
【請求項１０】
前記界面活性剤の熱分解温度が３２０℃以上、３６０℃以下である、請求項８に記載の混合体。
【請求項１１】
前記撥水性樹脂粒子がＰＴＦＥ粒子である、請求項１０に記載の混合体。
【発明の詳細な説明】
【技術分野】
【０００１】
本発明は、電気化学デバイス用ガス拡散層の製造方法及びそれに使用される混合体に関するものである。
【背景技術】
【０００２】
燃料電池は、供給された燃料と酸化剤の電気化学反応による化学エネルギーを電力として取出すものであり、近年、エネルギー・環境問題を背景とした社会的要求や動向と呼応して、常温でも作動して高出力密度が得られる燃料電池が移動体用電源、定置型電源として注目されている。燃料電池は、電極反応による生成物が原理的に水であり、地球環境への悪影響がほとんどないクリーンな発電システムである。特に、電解質に固体高分子電解質を用いた固体高分子型燃料電池（ＰＥＦＣ：Polymer Electrolyte Fuel Cells）は、比較的低温で作動することから、燃料電池自動車から携帯機器（ 例えば、携帯電話、携帯情報端末、携帯音楽プレイヤ、ノート型パソコン等）まで幅広い分野での移動体用電源として期待されている。
【０００３】
固体高分子型燃料電池の基本構造は、固体高分子電解質膜の両側に触媒層及びガス拡散電極が接合された膜電極接合体（ＭＥＡ：Membrane Electrode Assembly）の両側にセパレータが配置された単セルを含んでいる。
【０００４】
固体高分子型燃料電池では、燃料極側のセパレータに供給された水素は、セパレータ内のガス流路を通ってガス拡散電極に導かれその中を拡散して触媒層に導かれ、白金等の触媒作用によって水素イオンと電子とに分離される。水素イオンは電解質膜を通って電解質膜を挟んで反対側の酸化剤極の触媒層に導かれる。一方、燃料極側で発生した電子は、負荷を含み外部回路を通って、酸化剤極側のガス拡散電極に導かれ触媒層に導かれる。酸化剤極側のセパレータから導かれた酸素は、酸化剤極側のガス拡散電極を通って触媒層に到達し、酸素、電子、水素イオンとから水を生成する。このようにして発電サイクルが完結する。
【０００５】
拡散層は、主に次の三つの機能を持つ。その第一は拡散層の外面に配置されたガス流路から、触媒層へ均一に燃料ガス若しくは酸化剤ガスを供給するために、反応ガスを拡散させる機能である。第二は触媒層で生成した水を、速やかにガス流路に排出する機能である。第三は触媒層の反応に必要な電子を導電する機能である。
【０００６】
高い反応ガス透過性能、水蒸気透過性能、電子導電性が必要となる。このため、従来のガス拡散層は、多孔質構造とすることでガス透過能を与え、フッ素樹脂で代表とされる撥水性の高分子材料を層中に分散することで水蒸気透過能を与え、カーボン繊維や金属繊維、炭素微粉末等の電子導電性材料で拡散層を構成することで電子導電性を与えてきた。
【０００７】
次に示すように、ガス拡散層の製造方法に関して多数の報告がなされている。
【０００８】
先ず、「ガス拡散電極の製造方法」と題する後記の特許文献１には、カーボン粉末に白金等の触媒となる金属を担持させた粉末とテトラフルオロエチレンを混合した粉末を、アルコールを含む脱イオン水又は蒸留水に撹拌して分散させ混合溶液とすることの記載がある。
【０００９】
また、「燃料電池」と題する後記の特許文献２には、次の記載がある。
【００１０】
電解質に高分子膜を用い、前記電解質の両面に触媒層とその触媒層の外面にガス拡散層を有する電極を備えた燃料電池において、少なくとも一方の電極において使用される撥水性高分子若しくは結着剤の分散に使用される界面活性剤に内分泌攪乱作用物質を含まない界面活性剤を使用したことを特徴とする。このような界面活性剤を検討した結果、Ｒ1−Ｏ−｛（Ｃ2Ｈ4−Ｏ）l−（Ｃ3Ｈ6−Ｏ）m｝−Ｒ2 で示されるものを用いたとき、優れた特性を持つ電極が得られることを見いだした（但し、Ｒ1、Ｒ2は、炭素数５以上１５以下のアルキル基又は水素であり、ｌ及びｍは、０≦ｌ≦５、０≦ｍ≦５の整数であり、更に、エチレンオキサイド基とプロピレンオキサイド基とは両末端基Ｒ1、及びＲ2の間でランダムに配列する。）としている。
【００１１】
また、「高分子電解質型燃料電池」と題する後記の特許文献３には、基剤の一方の面に、アセチレンブラックと水と界面活性剤（ＴｒｉｔｏｎＸ−１００）を混合したカーボンインクを塗布して、撥水性カーボン層を形成し焼成を行い、高分子電解質型燃料電池用ガス拡散層を作製することの記載がある。
【００１２】
また、「燃料電池用ガス拡散層」と題する後記の特許文献４には、カーボン粒子と撥水剤粒子とを、非イオン性界面活性剤の存在下で水中に分散させてカーボン・撥水剤粒子分散液を調製することの記載がある。非イオン性界面活性剤の例として、ＴｒｉｔｏｎＸ−１００等のポリオキシエチレンフェニルエーテル、ポリオキシエチレンアルキルエーテルであるＮ−１００等が記載されている。
【００１３】
また、「電極用添加剤」と題する後記の特許文献５には、Ｒ1−Ｏ−（ＣＨ2ＣＨ2Ｏ）q−（Ａ1）p−（ＣＨ2ＣＨ2Ｏ）r−Ｒ2 で表される界面活性剤が記載されている。Ｒ1、Ｒ2は、好ましくは水素原子、炭素数１〜２０の分岐、若しくは直鎖状アルキル基、又は炭素数３〜２０の分岐、若しくは直鎖状アルケニル基であり、ｐ、ｒは０〜４００の整数、ｑは１〜４００の整数、５≦ｐ＋ｑ＋ｒ≦１０００及び１≦（ｑ＋ｒ）／ｐ≦８００（ｐが０でないとき）であり、但し、ｐ＝０の時はｒ＝０；１≦ｐ≦４００の時は、０≦ｒ≦４００である。
【発明の概要】
【発明が解決しようとする課題】
【００１４】
製品の製造工程、或いは、製品の廃棄処理における安全性を確保するために、熱処理、廃液処理等に関して、特別な設備を必要とする。従来、燃料電池の製造に関連して、ＰＴＦＥ（ポリ四フッ化エチレン）表される撥水材料を高分散化させる方法として、例えば、アルコール等の有機溶媒を使用する方法（特許文献１）があるが、防爆型の装置を使用する必要がある等、コスト増になる問題がある。そのため、有機溶媒を使用しない方法として、一般的には界面活性剤を使用する方法が行われている。
【００１５】
界面活性剤として、例えば、ＴｒｉｔｏｎＸ−１００（特許文献２、３、４）が用いられているが、これは日本やカナダでは特定化学物質の環境への排出量の把握等及び管理の改善の促進に関する法律（ＰＲＴＲ法（Pollutant Release and Transfer Register）、化学物質管理促進法とも言う。）に該当しており、製品の製造工程、廃棄処理に、外部環境への排出を抑えるための特別な設備を必要とする。
【００１６】
本発明は、上述したような課題を解決するためになされたものであって、その目的は、ＰＲＴＲ法に該当せず且つ分解し易く分散性が良好な界面活性剤を用いた電気化学デバイス用ガス拡散層の製造方法及びそれに使用される混合体を提供することにある。
【課題を解決するための手段】
【００１７】
即ち、本発明は、ポリエチレングリコール−ポリプロピレングリコール−ポリエチレングリコールブロックコポリマーからなる界面活性剤と撥水性樹脂粒子を水に分散させた分散液を調製する第１工程と、炭素粒子と前記分散液を混練した混合物を調製する第２工程と、前記混合物を薄板状とした成型体を形成する第３工程と、前記成型体を加熱プレスし前記水を蒸発させ前記成型体を乾燥させる第４工程と、乾燥された前記成型体を加熱して前記界面活性剤を分解させる第５工程とを有する、電気化学デバイス用ガス拡散層の製造方法に係わるものである。
【００１８】
また、本発明は、炭素粒子と、撥水性樹脂粒子と、ポリエチレングリコール−ポリプロピレングリコール−ポリエチレングリコールブロックコポリマーからなる界面活性剤とが水を分散媒として混練された、電気化学デバイス用ガス拡散層の製造に使用される混合体に係わるものである。
【発明の効果】
【００１９】
本発明によれば、ポリエチレングリコール−ポリプロピレングリコール−ポリエチレングリコールブロックコポリマーからなる界面活性剤と撥水性樹脂粒子を水に分散させた分散液を調製する第１工程と、炭素粒子と前記分散液を混練した混合物を調製する第２工程と、薄板状の成型体を形成する第３工程と、前記成型体を加熱プレスし前記水を蒸発させ前記成型体を乾燥させる第４工程と、乾燥された前記成型体を加熱して前記界面活性剤を分解させる第５工程とを有するので、分散性及び熱分解性が良好でありＰＲＴＲ法に非該当の界面活性剤、及び、分散媒を水として使用することにより、分散媒として有機溶媒を使用しないので防爆設備を必要とせず、不活性ガス雰囲気下で界面活性剤を効率よく分解させることができ、環境に問題となる成分の残留物もないことから、製品の安全性を確保することができ、製品の廃棄時にも特別な処理工程を必要とせずトータルコストを低減することが可能な電気化学デバイス用ガス拡散層の製造を提供することができる。
【００２０】
また、本発明によれば、炭素粒子と、撥水性樹脂粒子と、ポリエチレングリコール−ポリプロピレングリコール−ポリエチレングリコールブロックコポリマーからなる界面活性剤とが混練された混合体は、前記界面活性剤がＰＲＴＲ法に非該当であり、水を分散媒として使用しているので、特別な設備を必要としないで作製することができ、密封された容器に長期間保存することが可能であり、電気化学デバイス用ガス拡散層の製造に好適に使用することができる。
【図面の簡単な説明】
【００２１】
【図１】本発明の実施の形態におけるガス拡散層の製造工程を説明する図である。
【図２】同上、燃料電池の構造を模式的に示す断面図である。
【図３】同上、膜電極接合体の構造を模式的に示す断面図である。
【図４】同上、空気亜鉛電池の構造を模式的に示す断面図である。
【図５】本発明の実施例における界面活性剤の加熱分解を説明する図である。
【図６】同上、界面活性剤とＰＴＦＥの分散性を説明する図である。
【図７】同上、界面活性剤とＰＴＦＥの分散性及び界面活性剤の加熱分解性を説明する図である。
【図８】同上、ガス拡散層の作製に使用した炭素粒子の性状を示すＳＥＭ像である。
【図９】同上、燃料電池の特性を説明する図である。
【発明を実施するための形態】
【００２２】
本発明の電気化学デバイス用ガス拡散層の製造方法では、前記界面活性剤の平均分子量が１６７０であり、エチレンオキサイド（ＥＯ）含有率が４０ｗｔ％である構成とするのがよい。このような構成によれば、前記撥水性樹脂粒子を水に良好に分散させ前記炭素粒子をほぼ均一に混合させることができ、不活性ガス雰囲気下で前記成型体を加熱して前記界面活性剤を効率よく分解させ除去することができる。
【００２３】
また、前記第４工程における加熱温度が１３０℃以上、１８０℃以下である構成とするのがよい。このような構成によれば、前記成型体に含まれる水を効率よく蒸発させ除去することができる。
【００２４】
また、前記第５工程における加熱温度が３２０℃以上、３６０℃以下である構成とするのがよい。このような構成によれば、不活性ガス雰囲気下で前記成型体に含まれる前記界面活性剤を効率よく分解させ除去することができる。
【００２５】
また、前記撥水性樹脂粒子がＰＴＦＥ（ポリ四フッ化エチレン）である構成とするのがよい。このような構成によれば、ＰＴＦＥの分解温度が３９０℃以上であるので、ＰＴＦＥを分解させることなく、前記炭素粒子の間をＰＴＦＥによって結着させると共に、前記成型体に含まれる前記界面活性剤を殆んど分解させ除去することができる。
【００２６】
また、前記第３工程において、多孔性の基体に前記混合物を保持させ前記成型体を形成する構成とするのがよい。このような構成によれば、ガス拡散層に機械的強度をもたせることができる。
【００２７】
また、前記基体が金属製メッシュである構成とするのがよい。このような構成によれば、前記基体を集電体として使用することができる。
【００２８】
本発明の電気化学デバイス用ガス拡散層の製造に使用される混合体では、前記界面活性剤の平均分子量が１６７０であり、エチレンオキサイド（ＥＯ）含有率が４０ｗｔ％である構成とするのがよい。このような構成によれば、前記撥水性樹脂粒子を水に良好に分散させ前記炭素粒子をほぼ均一に混合させた混合体を形成することができ、この混合体を成型してこれを不活性ガス雰囲気下で加熱して前記界面活性剤を効率よく分解させ除去し、電気化学デバイス用ガス拡散層を製造することができる。
【００２９】
また、前記界面活性剤の熱分解温度が３２０℃以上、３６０℃以下である構成とするのがよい。このような構成によれば、混合体を成型してこれを不活性ガス雰囲気下で加熱して前記界面活性剤を効率よく分解させ除去して、電気化学デバイス用ガス拡散層を製造することができる。
【００３０】
また、前記撥水性樹脂粒子がＰＴＦＥ粒子である構成とするのがよい。このような構成によれば、ＰＴＦＥの分解温度が３９０℃以上であるので、ＰＴＦＥを分解させることなく、前記炭素粒子の間をＰＴＦＥによって結着させると共に、前記成型体に含まれる前記界面活性剤を殆んど分解させ除去して、電気化学デバイス用ガス拡散層を製造することができる。
【００３１】
本発明による電気化学デバイス用ガス拡散層の製造方法では、先ず、撥水性樹脂粒子と界面活性剤を水に分散させた分散液を調製し、この分散液に、炭素粒子を混合して混練し粘土状の混合物を調製する。界面活性剤として、分散性及び熱分解性が良好でありＰＲＴＲ法に非該当のもの、例えば、平均分子量が１６７０、エチレンオキサイド（ＥＯ）含有率が４０ｗｔ％であるポリエチレングリコール−ポリプロピレングリコール−ポリエチレングリコールブロックコポリマーを使用する。次に、この混合物を薄板状とした成型体を形成し、これを１３０℃以上、１８０℃以下の温度で加熱プレスし水を蒸発させ成型体を乾燥させた後に、乾燥された成型体を３２０℃以上、３６０℃以下の温度で加熱して界面活性剤を分解させ除去する。このようにして、特別な製造設備を使用せずに電気化学デバイス用ガス拡散層を製造することができる。
【００３２】
撥水性樹脂粒子として、ＰＴＦＥ粒子を好適に使用することができ、炭素粒子の間をＰＴＦＥによって結着させることができる。
【００３３】
上記成型体は、多孔性の基体、例えば、金属製メッシュに上記混合物を保持させ形成することが好ましく、ガス拡散層に機械的強度をもたせ、基体を集電体として使用することができる。
【００３４】
以下、図面を参照しながら本発明による実施の形態について詳細に説明する。
【００３５】
＜実施の形態＞
本発明によるガス拡散層は、燃料電池、空気亜鉛電池等の電池をはじめ、水素ガス、酸素ガス等のガスを発生させる電気化学デバイスに好適に適用することができる。
【００３６】
先ず、本発明によるガス拡散層が適用される電気化学デバイスの例として、燃料電池を説明する。
【００３７】
代表的な燃料電池として、ＰＥＦＣ（高分子電解質型燃料電池、Polymer Electrolyte Fuel Cell、固体高分子型燃料電池等とも呼ばれる。）と呼ばれ水素を燃料とする水素燃料電池、メタノール水溶液を直接燃料として用いるＤＭＦＣ（直接メタノール型燃料電池、Direct Methanol Fuel Cell）、エタノール、プロパノール、ギ酸、ジメチルエーテル等の原料燃料を蒸発させて使用する液体原料燃料電池がある。本発明によるガス拡散層はこれら燃料電池に適用することができる。
【００３８】
［燃料電池の構造］
図２は、本発明の実施の形態における燃料電池の構造を模式的に示す断面図である。
【００３９】
燃料電池は、図１に示す単セル（１セル）又は積層された複数のセルから構成される。このセルは、図２に示すように電解質膜１０とその両面にそれぞれ接合された燃料極１５ａと酸化剤極１５ｂからなる膜電極接合体（ＭＥＡ：Membrane-Electrode Assembly１８、及び、これをガスケット３８ａ、３８ｂによって挟持するセパレータ２５ａ、２５ｂから構成されている。
【００４０】
燃料極１５ａはガス拡散層６０ａ及び触媒層２０ａからなり、酸化剤極１５ｂはガス拡散層６０ｂ及び触媒層２０ｂからなる。セパレータ２５ａ、２５ｂは、燃料３０ａ、酸化剤３０ｂの流体通路２６ａ、２６ｂを有し、ガス拡散層６０ａ、６０ｂを介して触媒層２０ａ、２０ｂにそれぞれ燃料３０ａ、酸化剤３０ｂを供給するためのものであり、集電体として機能させることもできる。燃料３０ａは、例えば、Ｈ2、メタノールガス等）であり、酸化剤３０ｂは、例えば、酸素、空気であり、余剰の燃料３０ａ、酸化剤３０ｂは、電極反応の生成物と共に排出物３４ａ、３４ｂとして排出される。
【００４１】
膜電極接合体１８への燃料３０ａ、酸化剤３０ｂの供給によって、燃料極１５ａ（アノード）では、電子が放出され酸化反応が生成し、酸化剤極１５ｂ（カソード）では、電子が取込まれる還元反応が生成する。
【００４２】
固体高分子型燃料電池では、燃料極側のセパレータ２５ａに供給された水素（燃料３０ａ）は、流体通路２６ａ流路を通って燃料極１５ａのガス拡散層６０ａに導かれその中を拡散して触媒層２０ａに導かれ、白金等の触媒作用によって水素イオンと電子とに分離される（Ｈ2 → ２Ｈ+ ＋ ２ｅ-）。水素イオンは固体電解質膜１０を通って酸化剤極１５ｂの触媒層２０ｂに導かれる。一方、燃料極側で発生した電子は、負荷を含み外部回路を通って酸化剤極側のガス拡散層６０ｂ極に導かれ触媒層２０ｂに導かれる。酸化剤極側のセパレータ３０ｂから導かれた酸素（酸化剤）は、酸化剤極側のガス拡散層６０ｂを通って触媒層２０ｂに到達し、酸素、電子、水素イオンとから水を生成する（１／２Ｏ2 ＋ ２Ｈ+＋２ｅ- → Ｈ2Ｏ）。このようにして水素と酸素から水を生成する反応（Ｈ2 ＋１／２Ｏ2 → Ｈ2Ｏ）を含む発電サイクルが進行して、起電力を生じる。
【００４３】
メタノール水溶液を直接燃料として用いメタノールを気化させたガスが燃料３０ａとして供給される直接メタノール型燃料電池では、メタノールガス（燃料３０ａ）が供給される燃料極では、酸化反応（ＣＨ3ＯＨ＋Ｈ2Ｏ → ＣＯ2 ＋６Ｈ+ ＋６ｅ-）により電子が放出され、空気中の酸素（酸化剤３０ｂ）が供給される酸化剤極では、還元反応（６Ｈ+ ＋３／２Ｏ2 ＋６ｅ- → ３Ｈ2Ｏ）により電子が取込まれ、メタノールと酸素から炭酸ガスと水を生成する反応（ＣＨ3ＯＨ＋３／２Ｏ2 → ＣＯ2 ＋２Ｈ2Ｏ）が進行して、起電力が生じる。
【００４４】
触媒層２０ａ、２０ｂは、通常、白金族元素（白金、ロジウム、パラジウム、イリジウム、オスミウム、ルテニウム）が炭素粒子に担持され形成される。
【００４５】
固体電解質膜１０は、燃料極と酸化剤極を隔て両極間で水素イオンを移動させる役割を有し、水素イオンの伝導性が高い膜であり、例えば、スルホン基含有パーフルオロカーボン（ナフィオン（デュポン社製：登録商標））が使用される。
【００４６】
ガス拡散層６０ａ、６０ｂの通気性は燃料電池の発電効率に大きな影響を与える。ガス拡散層６０ａ、６０ｂの導電性を重視して空隙を少なくすると、燃料３０ａ、酸化剤３０ｂを触媒層２０ａ、２０ｂに供給量が少なくなり発電効率が低下してしまう。逆に、ガス拡散層６０ａ、６０ｂの通気性を重視して空隙を多くすると、導電性が低下しイオン化の効率が低下してしまう。
【００４７】
［ガス拡散層の製造方法］
図１は、本発明の実施の形態におけるガス拡散層の製造工程を説明する図である。
【００４８】
ガス拡散層は図１（Ａ）に示す製造工程（１）〜（６）によって得ることができる。
【００４９】
（１）撥水性樹脂粒子と界面活性剤を水に分散させた分散液の調製
撥水性樹脂粒子（例えば、ＰＴＦＥ（ポリ四フッ化エチレン）粒子４５）の分散液、界面活性剤を水に分散させた分散液を調製する。撥水性樹脂として、ＰＴＦＥの他に、四フッ化エチレン−パーフルオロアルコキシエチレン共重合体（ＰＦＡ）、四フッ化エチレン−エチレン共重合体（ＥＴＦＥ）等、融点が３２０℃以上、熱分解温度が３５０℃以上であるフッ素系樹脂を使用することができる。
【００５０】
（２）（１）で調製した分散液と炭素粒子を混練した粘土状の混合物の調製
混合・混練機を使用して混合、混練して粘土状の混合物を調製する。
【００５１】
（３）（２）で調製した粘土状の混合物の圧延
粘土状の混合物を離型性樹脂シートに挟んで１本ロールにより粘土状の混合物を薄く圧延して、粘土状の混合物の圧延体５０を形成する。
【００５２】
（４）（３）で薄く圧延された粘土状の混合物を多孔性の基体に保持させた薄板状の成型体の形成
粘土状の混合物の圧延体５０を多孔性の基体５５（例えば、金属性メッシュ）に保持し、ロールプレス５７にかけて延伸させて、基体５５を骨格とする薄板状（シート状）の成型体を形成する。
【００５３】
（５）（４）で形成された成型体の加圧下での乾燥
１８ＫＮ〜２２ＫＮの加圧下で、１４０℃〜１６０℃、２ｍｉｎ〜５ｍｍｉｎかけて成型体を加熱乾燥（予備乾燥）させ、水分を蒸発させる。
【００５４】
（６）（５）で乾燥された成型体の窒素雰囲気下の焼成
乾燥された成型体を、窒素雰囲気下で、３４０℃〜３６０℃、１．８ｈｒ〜２．２ｈｒかけて焼成して、界面活性剤を熱分解させて除去し、撥水性樹脂粒子を熱溶融させて、炭素粒子間、基体（金属製メッシュ等）と炭素粒子間が結合され一体化された機械的強度を有するシートとされたガス拡散層６０を得る。
【００５５】
以上のようにして得られたガス拡散層６０は、図１（Ｂ）示す模式断面図に示す構造を有している。
【００５６】
図１（Ｂ）示すように、多孔性基体（金属メッシュ）５５の片面が混合物（炭素粒子４０と撥水性樹脂粒子４５の混合物）の圧延体の外面よりも外部にあり、多孔性基体５５の他面が混合物の圧延体の外面よりも内部にあるように、ガス拡散層６０が形成され、多孔性基体５５は、ガス拡散層６０の骨格をなし炭素粒子４０を支持し集電体として働く。多孔性基体５５として、焼結金属、発泡金属等の多孔性基体を用いることもできる。
【００５７】
以上のようにして作製されたガス拡散層は、通気性及び導電性を有しており、通気性及び導電性は、ガス拡散層における炭素粒子、撥水材粒子の含有量を調製することができ、所望の通気性及び導電性を有するガス拡散層を作製することができる。
【００５８】
［膜電極接合体（ＭＥＡ）の構造］
図３は、本発明の実施の形態における膜電極接合体（ＭＥＡ）の構造を模式的に示す断面図である。
【００５９】
膜電極接合体（ＭＥＡ）１８は、図１（Ａ）に示す製造工程によって形成され、図１（Ｂ）に示す構造を有するガス拡散層６０ａ、６０ｂの間に、触媒層２０ａ、固体電解質膜１０、触媒層２０ｂ、ガス拡散層６０ａ、触媒層２０ａが挟持されている。
【００６０】
ガス拡散層６０ａ、６０ｂにおいて、多孔性の基体５５が炭素粒子４０と撥水性樹脂粒子４５による混合物の圧延体５０の外面よりも外部に露出する側の面を外面とするように配置され、多孔性の基体５５は、燃料極１５ａ、酸化剤極１５ｂの集電体として使用される。
【００６１】
以上のようにして製造されたガス拡散層は、燃料電池、空気亜鉛電池等の電池をはじめ、水素ガス、酸素ガス等のガスを発生させる電気化学デバイスに好適に適用することができる。
【００６２】
次に、本発明によるガス拡散層が適用される電気化学デバイスの例として、空気亜鉛電池を説明する。
【００６３】
［空気亜鉛電池の構造］
図４は、本発明の実施の形態における空気亜鉛電池の構造を模式的に示す断面図である。
【００６４】
図４に示すように、空気亜鉛電池は、空気極７０、亜鉛極７１、空気極７０と亜鉛極７１に挟持された電解質膜７２とを有している。空気極７０は、ガス拡散層６０ｃとこれに接合された触媒層２０ｃによって構成されており、亜鉛極７１は亜鉛板によって構成されている。電解質膜７２は塩化亜鉛の水溶液をゲル化させたものであり、空気極７０と亜鉛極７１のセパレータである。触媒層２０ｃは、酸素の分解を促進させる触媒（例えば、マンガン酸化物）がカーボン粒子に担持されてなる。
【００６５】
空気極７０、電解質膜７２を保持する空気孔付き正極ケース（端子）７３は、ガスケット７５を介して、亜鉛極７１を保持する負極ケース（端子）７４亜鉛極７１に勘合され、亜鉛極７１は電解質膜７２に密着している。
【００６６】
亜鉛極７１では、酸化反応（Ｚｎ＋２ＯＨ- → Ｚｎ（ＯＨ）2 ＋２ｅ- ）により電子が放出され、空気中の酸素が供給される空気極７０では、還元反応（Ｏ2 ＋２Ｈ2Ｏ＋４ｅ- → ４ＯＨ-）により電子が取込まれ、亜鉛、酸素、水から水酸化亜鉛を生成する反応（１／２Ｏ2 ＋Ｚｎ＋Ｈ2Ｏ → Ｚｎ（ＯＨ）2）が進行して、起電力が生じる。
【００６７】
＜実施例＞
ガス拡散層の作製に先立って、ＰＲＴＲ法に該当しない界面活性剤について、熱分解性、及び、ＰＴＦＥと水に対する分散性を調べた結果について説明する。
【００６８】
［界面活性剤の熱分解］
図５は、本発明の実施例における界面活性剤の加熱分解を説明する図である。
【００６９】
図５は、界面活性剤である、ノニオンＴＡ−４０７（日油社製、商品名）、ノニオンＴＡ−４１１（日油社製、商品名）、プロノン１０２（日油社製、商品名）、プロノン１０４（日油社製、商品名）について、熱分析を行い、窒素雰囲気下での加熱時のサンプルの重量変化を示すＴＧ（thermalgravimetry）曲線を求めた結果である。
【００７０】
プロノン１０２、プロノン１０４、ノニオンＴＡ−４０７、ノニオンＴＡ−４１１は、水に溶解してもイオン性を示さない非イオン性界面活性剤である。
【００７１】
プロノン１０２、プロノン１０４、は、ＨＯ−（Ｃ2Ｈ4−Ｏ）n−（Ｃ3Ｈ6Ｏ）m−（Ｃ2Ｈ4−Ｏ）n−Ｈ（ｎ、ｍは整数である。）で示されるポリエチレングリコール−ポリプロピレングリコール−ポリエチレングリコールブロックコポリマーである。プロノン１０２の平均分子量は１２５０、エチレンオキサイド（ＥＯ）含有率２０ｗｔ％であり、プロノン１０４の平均分子量は１６７０、エチレンオキサイド（ＥＯ）含有率は４０ｗｔ％である。
【００７２】
図５において、横軸は界面活性剤の加熱開始からの経過時間（分）、縦軸は界面活性剤の初期重量に対する重量減少率（％）を示す。図５において点線により示すように、室温から３５０℃まで４０分かけて昇温させると、約２００℃から重量減少が始まり、プロノン１０２、ノニオンＴＡ−４０７、プロノン１０４、ノニオンＴＡ−４１１の順に熱分解が進行している。プロノン１０２は約５０分、ノニオンＴＡ−４０７、プロノン１０４は約８０分、ノニオンＴＡ−４１１は約１２０分でそれぞれほぼ完全に分解されている。
【００７３】
［界面活性剤とＰＴＦＥの分散性］
図６は、本発明の実施例における界面活性剤とＰＴＦＥの分散性を説明する図である。
【００７４】
図６は、ＰＴＦＥの水性分散液（ポリフロン ＰＴＦＥ Ｄ−１Ｅ、ダイキン社製、商品名）２２．４ｇ、界面活性剤３５．２ｇを水８０ｇに分散させた分散液の状態を示している。界面活性剤としてノニオンＴＡ−４０７、プロノン１０２を使用した場合、分散性は悪いが、界面活性剤としてノニオンＴＡ−４１１、プロノン１０４を使用した場合、分散性は良好であった。特に、プロノン１０４を使用した場合、良好な分散状態は２日〜３日にわたって保持されていた。
【００７５】
［界面活性剤とＰＴＦＥの分散性及び界面活性剤の加熱分解性］
図７は、本発明の実施例における界面活性剤とＰＴＦＥの分散性及び界面活性剤の加熱分解性を説明する図である。
【００７６】
図７において、分散性に関しては、分散液中に沈降物がまったく認められないものを「○」、沈降物が認められるものを「×」とし、熱分解性に関しては、ほぼ完全に分解されに要する時間が１００分未満であるものを「○」、１００分以上のものを「×」としている。
【００７７】
図５、図６、図７に示す結果から、プロノン１０４が良好な分散性を与え、且つ、短時間でほぼ完全に熱分解されることが確認された。
【００７８】
ノニオンＴＡ−４１１は分散性が良好であり、ほぼ完全な熱分解に長時間を要するが、ガス拡散層の製造には使用することができる。ノニオンＴＡ−４０７、プロノン１０２は短時間でほぼ完全に熱分解されるが、分散性が悪いため、作業性が悪くガス拡散層の製造には不向きである。
【００７９】
次に、界面活性剤としてプロノン１０４を使用したガス拡散層の作製について説明する。
【００８０】
［ガス拡散層の形成］
図１に示す製造工程に従ってガス拡散層を作製した。
【００８１】
（１）撥水性樹脂粒子と界面活性剤を水に分散させた分散液の調製
ＰＴＦＥ粒子４５の水性分散液（ポリフロン ＰＴＦＥ Ｄ−１Ｅ、ダイキン社製、商品名）２２．４ｇ、界面活性剤（プロノン１０４、日油社製、商品名）３５．２ｇを水８０ｇに分散させた分散液を調製した。
【００８２】
（２）（１）で調製した分散液と炭素粒子を混練した粘土状の混合物の調製
プライミックス社製のハイビスミックス混合・混練機を使用して炭素粒子３２ｇと、調製した分散液とを混合、混練して粘土状の混合物を調製した。
【００８３】
図８は、本発明の実施例において、ガス拡散層の作製に使用した炭素粒子（バルカンＸＣ−７２Ｒ、Cabot 社製、商品名）の性状を示すＳＥＭ像である。炭素粒子の平均粒径は約３０ｎｍである。
【００８４】
（３）（２）で調製した粘土状の混合物の圧延
粘土状の混合物をポリイミドフィルムに挟んで１本ロールにより粘土状の混合物を薄く圧延して、粘土状の混合物の圧延体５０を形成した。
【００８５】
（４）（３）で薄く圧延された粘土状の混合物を多孔性の基体に保持させた薄板状の成型体の形成
粘土状の混合物の圧延体５０を多孔性の基体５５（Ｔｉメッシュ（サンク社製、メッシュ短目方向の中心距離ＳＷ＝０．５ｍｍ、メッシュ長目方向の中心距離ＬＷ＝１．ｏｍｍ、刻み幅０．２ｍｍ、メッシュ材料の厚み＝０．１ｍｍのものを使用した。））に保持し、ロールプレス５７にかけてトータル厚み１７０±１０μｍに延伸させて、基体５５を骨格とする薄板状の成型体を形成した。
【００８６】
（５）（４）で形成された成型体の加圧下での乾燥
２０ＫＮの加圧下で、１５０℃、４ｍｍｉｎかけて成型体を加熱乾燥させた。
【００８７】
（６）（５）で乾燥された成型体の窒素雰囲気下の焼成
乾燥された成型体を、窒素雰囲気下で、３５０℃、２ｈｒかけて焼成して、ガス拡散層６０を得た。形成されたガス拡散層を構成するＭＰＬ（micro porous layer、微多孔質層）の面積密度は６．７ｍｇ／ｃｍ2であった。
【００８８】
［燃料電池の特性］
以上のようにして作製されたガス拡散層を使用して燃料電池を作製し、その特性を調べた。
【００８９】
図９は、本発明の実施例における燃料電池の特性を説明する図であり、横軸は電流密度（ｍＡ／ｃｍ2）、左縦軸は電圧（Ｖ）、右縦軸は出力（ｍＷ／ｃｍ2）である。
【００９０】
なお、図９に示す結果は、燃料として自然揮発させたメタノールを使用し、酸化剤として空気中の酸素使用した場合の、単セルについての特性を示し、燃料電池として正常に動作していることを示している。
【００９１】
以上、本発明を実施の形態について説明したが、本発明は上述の実施の形態に限定されるものではなく、本発明の技術的思想に基づいて各種の変形が可能である。
【００９２】
例えば、上記のガス拡散層又はこれを用いた膜電極接合体を使用して、水素センサ、酸素センサ、アルコールセンサ等の各種ガスセンサーへの応用も可能である。
【産業上の利用可能性】
【００９３】
本発明によって製造された製造されたガス拡散層は電池、ガス発生装置等の電気化学デバイスに好適に適用することができる。
【符号の説明】
【００９４】
１０…固体電解質膜、１５ａ…燃料極、１５ｂ…酸化剤極、１８…膜電極接合体、
２０ａ、２０ｂ、２０ｃ…触媒層、２５ａ、２５ｂ…セパレータ、
２６ａ、２６ｂ…流体通路、３０ａ…燃料、３０ｂ…酸化剤、３４ａ、３４ｂ…排出物、
３８ａ、３８ｂ…ガスケット、４０…炭素粒子、４５…ＰＴＦＥ粒子、５０…圧延体、
５５…基体、５７…ロールプレス、６０、６０ａ、６０ｂ、６０ｃ…ガス拡散層、
７０…空気電極、７１…亜鉛電極、７２…電解質膜、７３…正極ケース、
７４…負極ケース、７５…ガスケット、７６…空気孔
【先行技術文献】
【特許文献】
【００９５】
【特許文献１】特開平２−１１７０６８号公報（第２頁左上欄第１７行〜同頁右上欄第６行、第３頁左上欄第１行〜同欄第５行）
【特許文献２】特開２００２−２８０００５号公報（段落００１２〜００１３）
【特許文献３】特開２００４−８７４００号公報（段落００１２、段落００１７）
【特許文献４】特開２００７−２４２３７８号公報（段落００５４〜００５７）
【特許文献５】特開２００４−３９５６９号公報（段落００１４〜００１７）
【図１】
2010176947.tif 000003
【図２】
2010176947.tif 000004
【図３】
2010176947.tif 000005
【図４】
2010176947.tif 000006
【図５】
2010176947.tif 000007
【図７】
2010176947.tif 000008
【図９】
2010176947.tif 000009
【図６】
2010176947.tif 000010
【図８】
2010176947.tif 000011